ТРУБА

Полезная модель относится к конструкциям труб.
Известны металлические трубы.
Трубы из металла мало пригодны для работы в химически агрессивных и абразивных средах.
Известны трубы из стеклопластика, футерованные резиной (см. ж-л Проходка и крепление горных выработок, УДК 622.648, № 10, 1992г., статья Износостойкие стеклопластиковые трубы для закладочных и других видов транспортирования сыпучрш материалов, авторы Е.В.Шумихин, П.В.Куликов).
Такие трубы имеют хорошую износостойкость и удовлетворительную стойкость при воздействии агрессивных сред.
Однако введение резиновой футеровки удорожает изготовление труб и не влияет на прочностные свойства.
Целью разработки полезной модели является повышение качества путем повышения стойкости к трепртнообразованшо.
Указанная цель достигается тем, что в трубе из стеклопластика, выполненной намоткой армируюшего стеклонаполнителя, пропитаршого полимерным связуюшим, труба выполнена в виде двух неразъемных соосно соединенных оболочек: внутренней оболочки и внешней оболочки, при этом, внутренняя оболочка выполнена намоткой армируюшего низкоплотного
МКИ В 05 С 7/08
В 05 D 7/22
материала толщиной от 0,3 до 0,6 мм с повышенным содержанием смолы (до 96%) и более высоким относительным удлинением (в  раза) в сравнении с внешней оболочкой.
Повышенное содержание смолы во внутренней оболочке и толщина слоя обеспечиваются использованием низкоплотных материалов типа нетканого полотна или стекломата.
Более высокое относительное удлинение материалов внутренней
1
оболочки в сравнении с наружной обеспечивается использованием состава
модифицированной матричной композиции (весовых частей):
ЭД-20-100- 110
Изо МТГФА -
Пластур- 25-:-30
Алкофен- l,5-f6,0
Для внешней оболочки  используется материал с меньшим относительным удлинением состава матричной композиции (весовых частей):
ЭД-20-100-108
Изо МТГФА -
Пластур- 5,,0
Алкофен 1,5-г4,0
Выполнение трубы в виде двух неразъемных соосно  соединенных оболочек с различным относительным удлинением позволяет создать конструкцию с повышенной стойкостью к образованию микротрещин во
внутренней оболочке и повышению герметичности труб, а также снизить внутренние напряжения в материале трубы, которые возникают в процессе изготовления и эксплуатации.
Пример конкретного выполнения.
Труба выполнена из стеклопластика намоткой двух соосно соединенных
f оболочек, внутренней и внешней.
Внутренняя оболочка i изготавливается намоткой низкоплотного материала на металлическ}то оправку пропитанного связуюпщм следующего состава (весовых частей): смола ЭД-20 (ГОСТ 10587-84) -  Изо МТГФА (ТУ 38.103149-85) -  Пластур РКОФ-0230 (ТУ 84-07509103.41994) - 254-30; Алкофен (ТУ 22-362-95) - l,,0.
Внешняя оболочка-изготавливается намоткой на сформированную внутреннюю оболочку стеклоровинга РБН 10-1260 (ТУ 6-48-70-91), пропитанного связующим следуюгцего состава (весовых частей): ЭД-20 (ГОСТ 10587-84) -  Изо МТГФА (ТУ 38.103149-85 или ТУ 6-09-3321-73) 80-ь86; ЭДОС (ТУ 38.605127-92) - 5,,0; Алкофен (ТУ 22-362-95) - 1,,0.